(57)【要約】      （修正有）【課題】検査時間を短縮できる超音波トランスデューサインタフェースパッドを提供する。【解決手段】超音波トランスデューサインタフェースパッド１１５−４は、第１の表面及び第２の表面を有する第１の基材層１２０を含む。親水性層１３０が第１の基材層の第１の表面上に形成されており、親水性層は、水和して超音波トランスデューサと患者との間の音響結合を生じるように構成されている。インタフェースパッドは、さらに、第３の表面及び第４の表面を有する第２の基材層１４０を含む。第１の粘着層１２５が、第２の基材層の第３の表面上に形成されており、第１の基材層の第２の表面に粘着するように構成されており、第２の粘着層１４５が、第２の基材層の第４の表面上に形成されており、超音波トランスデューサの動作部分又は患者のうちの一方に粘着するように構成されている。【選択図】図２Ｄ
2020108761.tif 000002
【特許請求の範囲】
【請求項１】
超音波トランスデューサインタフェースパッドであって、
第１の表面及び第２の表面を有する第１の基材層と、
前記第１の基材の前記第１の表面上に形成された親水性層であって、
水和して前記超音波トランスデューサと患者との間の音響結合を生じるように構成された、親水性層と、
第３の表面及び第４の表面を有する第２の基材層と、
前記第２の基材の前記第３の表面上に形成されており、前記第１の基材層の前記第２の表面に粘着するように構成された、第１の粘着層と、
前記第２の基材の前記第４の表面上に形成されており、超音波トランスデューサの動作部分又は患者のうちの一方に粘着するように構成された、第２の粘着層とを備える、超音波トランスデューサインタフェースパッド。
【請求項２】
前記第１の基材層又は前記第２の基材層のうちの少なくとも一方は、ポリウレタンフィルム材料を含む、請求項１に記載の超音波トランスデューサインタフェースパッド。
【請求項３】
前記ポリウレタンフィルム材料は、約０．０２５〜１．００ミリメートルの範囲にある厚さを有する、請求項２に記載の超音波トランスデューサインタフェースパッド。
【請求項４】
前記親水性層は、紫外（ＵＶ）光硬化性親水性材料又は熱硬化性親水性材料のうちの一方を含む、請求項１に記載の超音波トランスデューサインタフェースパッド。
【請求項５】
前記第１の粘着層又は前記第２の粘着層のうちの少なくとも一方は、シリコーンゲル粘着性コーティングを含む、請求項１に記載の超音波トランスデューサインタフェースパッド。
【請求項６】
前記シリコーンゲル粘着性コーティングは、約０．０２５〜０．２ミリメートルの範囲にある厚さを有する、請求項５に記載の超音波トランスデューサインタフェースパッド。
【請求項７】
前記シリコーンゲル粘着性コーティングは、１００〜２００グラム／平方メートル（ｇｓｍ）の範囲にある被膜重量を有する、請求項６に記載の超音波トランスデューサインタフェースパッド。
【請求項８】
前記第１の粘着層は、アクリル系又は合成ゴム系の粘着性材料を含み、前記第２の粘着層は、前記シリコーンゲル粘着性コーティングを含み、
前記アクリル系又は合成ゴム系の粘着性材料は、前記シリコーンゲル粘着性コーティングよりも高い剥離力を示す、請求項５に記載の超音波トランスデューサインタフェースパッド。
【請求項９】
さらに、
前記第２の粘着層上に設けられた剥離層を備え、
前記剥離層は、前記第２の粘着層を前記超音波トランスデューサに粘着させる前に取り外されるようになっている、請求項１に記載の超音波トランスデューサインタフェースパッド。
【請求項１０】
使い捨ての超音波トランスデューサインタフェースパッドを作製する方法であって、
第１の基材の第１の表面に第１の粘着性コーティングを被着して第１の粘着層を形成することと、
前記第１の基材の第２の表面に第２の粘着性コーティングを被着して第２の粘着層を形成することと、
第２の基材の第３の面に親水性材料を被着して親水性層を形成することであって、
前記親水性材料は、水和して前記患者と超音波トランスデューサとの間の音響結合を生じるように構成されている、親水性層を形成することと、
前記親水性層を硬化させることと、
前記第１の基材を、前記第２の粘着層を介して前記第２の基材に貼り付けることと、
貼り付けられた前記第１の基材及び前記第２の基材を所望の大きさ及び形状に切断して、１つ以上の超音波トランスデューサインタフェースパッドを形成することとを含む、方法。
【請求項１１】
前記第１の基材層及び前記第２の基材層のうちの少なくとも一方は、ポリウレタン材料を含む、請求項１０に記載の方法。
【請求項１２】
前記ポリウレタン層は、約０．０２５〜１．０ミリメートルの範囲にある厚さを有する、請求項１１に記載の方法。
【請求項１３】
さらに、
前記第１の粘着層に剥離層を被着することを含む、請求項１０に記載の方法。
【請求項１４】
前記第１の粘着性コーティング又は前記第２の粘着性コーティングのうちの少なくとも一方は、シリコーンゲル粘着性材料を含む、請求項１０に記載の方法。
【請求項１５】
前記シリコーンゲル粘着性材料は、約０．０２５〜０．２ミリメートルの範囲にある厚さを有する、請求項１４に記載の方法。
【請求項１６】
前記第１の接着性コーティングを被着することは、１００〜２００グラム／平方メートル（ｇｓｍ）の範囲にある被膜重量で、前記シリコーンゲル粘着性材料をコーティングすることを含む、請求項１５に記載の方法。
【請求項１７】
前記第１の粘着性コーティングは、アクリル系又は合成ゴム系の粘着性材料を含み、前記第２の粘着性コーティングは、前記シリコーンゲル粘着性コーティングを含み、
前記アクリル系又は合成ゴム系の粘着性材料は、前記シリコーンゲル粘着性コーティングよりも高い剥離力を示す、請求項１４に記載の方法。
【請求項１８】
前記親水性材料は、紫外（ＵＶ）光硬化性親水性材料又は熱硬化性親水性材料のうちの一方を含み、前記親水性材料を硬化させることは、前記親水性材料をＵＶ硬化させること又は熱硬化させることのうちの一方を含む、請求項１０に記載の方法。
【発明の詳細な説明】
【技術分野】
【０００１】
（関連出願の相互参照）
本出願は、２０１７年９月２９日に出願された米国特許仮出願第６２／５６５，７３６号の優先権を主張する２０１７年９月２４日に出願された米国特許出願第１６／１３９，６２５号の優先権を主張するとともに一部継続出願である。
【０００２】
本発明は、医療装置に関し、より詳細には、外用、術中用途、又は内腔用途での使用に供される超音波トランスデューサを被覆する装置に関する。
【背景技術】
【０００３】
超音波トランスデューサは、一般に、患者診察室などの、清浄ではあるが無菌でない環境で使用される。出生前の腹部超音波検査、膀胱又は他の器官のスクリーニング、経食道心エコー検査などの、多くの典型的な超音波検査では、うつ伏せの患者の腹部に超音波ゲルを塗布し、ゲルに接触するように超音波トランスデューサを配置して腹部の周りを移動させることにより、超音波画像を取得する。検査が完了すると、患者及び超音波トランスデューサの両方からゲルを取り除かなければならない。検査間の時間が気になる状況において、除去プロセスは、生産性に悪影響を及ぼす。
【図面の簡単な説明】
【０００４】
【図１Ａ】本明細書に記載された実施形態が実装され得る環境を示す。
【図１Ｂ】本明細書に記載された実施形態が実装され得る環境を示す。
【図１Ｃ】本明細書に記載された実施形態が実装され得る環境を示す。
【図２Ａ】図１のインタフェースパッドの例示的な実装態様の断面図である。
【図２Ｂ】図１のインタフェースパッドの例示的な実装態様の断面図である。
【図２Ｃ】図１のインタフェースパッドの例示的な実装態様の断面図である。
【図２Ｄ】図１のインタフェースパッドの例示的な実装態様の断面図である。
【図３Ａ】本明細書に記載された実施形態に従う超音波トランスデューサインタフェースパッドを形成及び使用する例示的なプロセスを示すフローチャートである。
【図３Ｂ】本明細書に記載された実施形態に従う超音波トランスデューサインタフェースパッドを形成及び使用する例示的なプロセスを示すフローチャートである。
【図３Ｃ】本明細書に記載された実施形態に従う超音波トランスデューサインタフェースパッドを形成及び使用する例示的なプロセスを示すフローチャートである。
【図３Ｄ】本明細書に記載された実施形態に従う超音波トランスデューサインタフェースパッドを形成及び使用する例示的なプロセスを示すフローチャートである。
【発明を実施するための形態】
【０００５】
以下の詳細な説明は、添付図面に言及する。異なる図面中の同じ参照番号は、同じ又は類似の要素を特定している場合がある。また、以下の詳細な説明は、本発明を限定しない。
【０００６】
本明細書に記載された実装態様は、超音波トランスデューサと患者との間の効率的で使いやすいインタフェースを生じる材料に言及する。本明細書に記載された一実装態様によれば、使い捨てのトランスデューサインタフェースは、一方の面上でトランスデューサの動作端部を、また反対側の面上で患者の皮膚を係合させる、以降で「パッド」と称する多層構成を含む。一実施形態において、多層インタフェースパッドは、粘着層を有する保持層と、保持層の両面に被着された親水性層とを含む。使用時に、パッドの粘着層面は、トランスデューサ（又は患者）に取外し可能に粘着して、パッドとトランスデューサとの間の実際的な安定的結合を生じる。次いで、親水性層は、水和して、通り抜ける超音波信号の明瞭かつ効率的な伝達を容易にする実際的な音響結合を生じ、慣用の音響結合ゲルを使用する必要性を解消する。
【０００７】
図１Ａ〜図１Ｃは、本明細書に記載された実施形態が実装され得る環境１００を示す。図１Ａに示すように、環境１００は、患者１０５、超音波トランスデューサ１１０、及びインタフェースパッド１１５を含む。使用時に、図１Ｂ及び図１Ｃに示すように、インタフェースパッド１１５は、２つの態様のうちの一方で使用され得る。第１の実施形態では、図１Ｂに示すように、インタフェースパッド１１５は、以下に記載するように、超音波トランスデューサ１１０の動作端部に粘着され得るが、第２の実施形態では、図１Ｃに示すように、インタフェースパッド１１５は、患者１０５に粘着され得る。いずれの実施形態においても、パッド１１５は、トランスデューサ１１０又は患者１０５のいずれかに固着されると、水、生理食塩水、リドカイン、クローラプレップ（ｃｈｌｏｒａｐｒｅｐ）（登録商標）、イソプロピルアルコール、又は他の同様の液剤を露出表面に塗布することによって水和して、音響効率がよいインタフェースを形成し、かつトランスデューサ１１０とインタフェースパッド１１５との間の容易な移動（すなわち、摺動）を可能にする。いくつかの実施形態において、患者の体液又は排出物は、パッド１１５を水和するのに十分であり得る。このような実施形態では、外部の、又は添加される水和液剤は、必要でなくてもよい。
【０００８】
図２Ａ〜図２Ｄは、それぞれインタフェースパッド１１５−１〜１１５−４として表したインタフェースパッド１１５の、例示的な実装態様の断面図を示す。図２Ａに示すように、インタフェースパッド１１５−１は、約０．０２５〜１．０ｍｍの範囲にある厚さを有するポリエチレンキャリア又は材料などの、基材層１２０を含む。本明細書に記載された実装態様によれば、基材層１２０は、用途に応じて、平坦又は非平坦のいずれかの構成で形成され得る。例えば、いくつかの実施形態において、基材層１２０は、上に基材層１２０があてがわれる超音波トランスデューサに対応した形状をなす（例えば、３次元の）構成を有し得る。他の実施形態において、基材層１２０は、多数の異なるトランスデューサとともに多様な検査で使用可能な平坦層として形成され得る。さらには、本明細書に記載された実施形態によれば、基材層１２０は、所望の寸法を達成する任意の実現可能な態様で形成され得る。例えば、基材層１２０は、押出成形、浸漬、成形、化学堆積などによって形成され得る。
【０００９】
本明細書に記載された実施形態によれば、インタフェースパッド１１５−１は、さらに、基材層１２０の一方の面に被着された親水性コーティング層１２２を含む。この構成において、親水性コーティング層１２２は、トランスデューサ１１０に対してインタフェースパッド１１５の外側面上に設けられている。
【００１０】
一実施形態において、コーティング層１２２は、約２〜５ミクロンの範囲にある厚さを有する、ポリビニルピロリドン／ポリウレタン（ＰＶＰ／ＰＵ）又はポリメタクリレート（ＰＭ）などの、紫外（ＵＶ）光硬化性材料又は熱硬化性材料を含む。製造時に、親水性コーティング層１２２は、基材層１２０に被着され、ＵＶ光への露光、又は層を熱にさらすことにより、硬化され得る。
【００１１】
使用時に、音響結合ゲルは、インタフェースパッド１１５ー１を超音波プローブにあてがう前に、基材層１２０の内面に塗布され得る。次に、水又は生理食塩水のみを使用して親水性コーティング層１２２を活性化させて、トランスデューサ１１０と患者１０５との間の必要な音響結合インタフェースを設け得る。
【００１２】
本明細書に記載された実施形態によれば、インタフェースパッド１１５−１は、特定の超音波トランスデューサ、又は超音波トランスデューサが使用される患者の身体部分に応じた任意の好適な形状又は寸法で形成され得る。例えば、一実施形態において、インタフェースパッド１１５−１は、約５インチの長さと約３．２５インチの幅とを有する矩形の構成で形成され得る。
【００１３】
図２Ｂは、親水性コーティング層１２２と反対側の基材層１２０の面上に被着された第２の親水性コーティング層１２３を含むインタフェースパッド１１５−２の実施形態を示す。使用時に、水又は生理食塩水のみを使用して親水性コーティング層１２２及び１２３を各々活性化させて、トランスデューサ１１０と患者１０５との間の必要な音響結合インタフェースを設け得る。
【００１４】
別の実装態様において、図２Ｃに示すように、インタフェースパッド１１５−３は、基材層１２０、粘着層１２５、親水性コーティング層１３０、及び取外し可能な剥離層１３５を含む。一実施形態において、基材層１２０は、約０．０２５〜１．００ミリメートル（ｍｍ）の範囲にある厚さを有する、ポリエーテルポリウレタンなどのポリウレタンフィルムキャリア又は材料を備える。
【００１５】
いくつかの実装態様において、粘着層１２５は、例えば０．２〜０．８ニュートン（Ｎ）／２５ミリメートル（ｍｍ）の粘着力（又は剥離力）を有する、シリコーン系粘着材を含み得る。このようなシリコーン系粘着材の比較的低い剥離力により、インタフェースパッド１１５−３は、概して、初期展開後に再配置可能になる。さらには、このようなシリコーン系粘着材は、初期展開、再配置、又は取外し時に、製品を破損せずに自身に付着することが可能である。
【００１６】
他の実施形態において、粘着層１２５は、アクリル系又は合成ゴム系の粘着性材料を含み得る。このような非シリコーン系粘着材は、（例えば、１６．７Ｎ／２５ｍｍという高さの）顕著に高められた剥離力を示し得る。高められた剥離力を有する粘着材は、使用時のパッドの滑りが気になるようないくつかの状況において望ましい場合がある。
【００１７】
本明細書に記載された実施形態によれば、粘着層１２５は、約１００〜２００グラム／平方メートル（ｇｓｍ）の範囲にある被膜重量で、好ましくは１５０ｇｓｍの被膜重量で、基材層１２０上に被着され（例えば、コーティングされ）、結果として、０．０２５〜０．２ｍｍ（例えば、０．１５ｍｍ）の範囲にある被着厚さを有する粘着層１２５が得られる。
【００１８】
図２Ｃに示すように、親水性コーティング層１３０は、基材層１２０に、粘着層１２５に対する基材層１２０の反対側の面上で被着される。製造時かつ使用前に、インタフェースパッド１１５−３は、粘着層１２５の粘着性を保護するために、かつ粘着層１２５が使用前に他のアイテム又は自身に粘着することを防止するために粘着層１２５上に設けられた剥離層１３５（ライナ又は剥離ライナとも称する）を含む。一実装態様において、剥離層１３５は、ポリカーボネート層を備える。本明細書に記載された実施形態によれば、剥離層１３５は、インタフェースパッド１１５−３を使用する前、例えば、インタフェースパッド１１５をトランスデューサ１１０／患者１０５に粘着する前に、取り外される（例えば、剥がされる）。いくつかの実施形態において、剥離層１３５は、インタフェースパッド１１５−３の使用準備ができると剥離層１３５を容易に取り外せるようにする、エッジ領域又はスリットを含み得る。
【００１９】
図２Ｃのインタフェースパッド１１５−３は、３つの異なる層１２０〜１３０及び剥離層１３５を含むものとして上述されているが、他の実装態様において、インタフェースパッド１１５は、粘着層１２５が、下層のポリウレタン基材層を必要とすることなく親水性コーティング層１３０に直接被着された、２つの層のみから形成され得る。
【００２０】
図２Ｄは、図２Ｃに関連して上述したように、基材層１２０及び親水性層１３０を含むインタフェースパッド１１５−４を表す。これに加えて、インタフェースパッド１１５−４は、粘着層１２５と第２の粘着層１４５との間に挟まれた第２の基材層１４０を含む。いくつかの実装態様において、粘着層１２５と第２の基材層１４０と第２の粘着層１４５とのこの組合せは、基材層１２０及び親水性コーティング層１３０とは独立に形成されている。製造時に、粘着層１２５（第２の基材１４０及び第２の粘着層１４５と接合済み）は、最初の基材１２０と、親水性コーティング層１３０を含む反対側の面で接合される。
【００２１】
一実施形態において、第２の基材層１４０及び最初の基材層１２０は、各々、約０．０２５〜１．００ミリメートル（ｍｍ）の範囲にある厚さを有する、ポリエーテルポリウレタンなどの、ポリウレタンフィルムキャリア又は材料を備える。いくつかの実装態様において、粘着層１２５／１４５は、例えば０．２〜０．８ニュートン（Ｎ）／２５ミリメートル（ｍｍ）の粘着力（又は剥離力）を有する、シリコーン系粘着材を含み得る。このようなシリコーン系粘着材の比較的低い剥離力により、インタフェースパッド１１５−４は、概して、初期展開後に再配置可能になる。さらには、このようなシリコーン系粘着材は、初期展開、再配置、又は取外し時に、製品を破損せずに自身に付着することが可能である。
【００２２】
他の実施形態において、粘着層１２５／１４５は、アクリル系又は合成ゴム系の粘着性材料を含み得る。このような非シリコーン系粘着材は、（例えば、１６．７Ｎ／２５ｍｍという高さの）顕著に高められた剥離力を示し得る。高められた剥離力を有する粘着材は、使用時のパッドの滑りが気になるようないくつかの状況において望ましい場合がある。
【００２３】
さらに他の実施形態において、粘着層１２５は、粘着層１４５とは異なる材料含み得る。例えば、粘着層１２５は、アクリル系又は合成ゴム系の粘着性材料を含むことが可能であり、粘着層１４５は、シリコーン系粘着材を含むことが可能である。
【００２４】
本明細書に記載された実施形態によれば、粘着層１２５／１４５は、約１００〜２００グラム／平方メートル（ｇｓｍ）の範囲にある被膜重量で、好ましくは１５０ｇｓｍの被膜重量で、第２の基材層１４０上に被着され（例えば、コーティングされ）、結果として、各々が０．０２５〜０．２ｍｍ（例えば、０．１５ｍｍ）の範囲にある被着厚さを有する粘着層１２５／１４５が得られる。
【００２５】
製造時及び使用前に、インタフェースパッド１１５−４は、また、第２の粘着層１４５の粘着性を保護するために、かつ第２の粘着層１４５が使用前に他のアイテム又は自身に粘着することを防止するために第２の粘着層１４５上に設けられた剥離層１３５（ライナ又は剥離ライナとも称する）を含む。一実装態様において、剥離層１３５は、ポリカーボネート層を備える。本明細書に記載された実施形態によれば、剥離層１３５は、インタフェースパッド１１５を使用する前、例えば、インタフェースパッド１１５−４をトランスデューサ１１０／患者１０５に粘着する前に、取り外される（例えば、剥がされる）。いくつかの実施形態において、剥離層１３５は、インタフェースパッド１１５の使用準備ができると剥離層１３５を容易に取り外せるようにする、エッジ領域又はスリットを含み得る。
【００２６】
他の実装態様において、図２Ｄに表さないが、第２の剥離層は、粘着層１２５を最初の基材１２０に被着する前に、第２の基材１４０の反対側にある基材層１２５の表面に被着され得る。このようにして、粘着層１２５／第２の基材１４０／第２の粘着層１４５の組合せが、使用前に保護状態に保存され得る。
【００２７】
図３Ａ〜図３Ｄは、それぞれ、本明細書に記載された実施形態に従う超音波トランスデューサインタフェースパッドを形成及び使用する例示的なプロセス３００，３２５，及び３５０、及び３７０を例示するフローチャートを示し、プロセス３００は図２Ａの実施形態に対応し、プロセス３２５は図２Ｂの実施形態に対応し、プロセス３５０は図２Ｃの実施形態に対応し、プロセス３７５は図２Ｄの実施形態に対応する。
【００２８】
図３Ａを参照すると、基材材料の一方の面上に、親水性材料をコーティングし得る（ブロック３０２）。例えば、ポリウレタン基材のシートの面上に、親水性層１２０をコーティング（例えば、スプレー、ブラシ塗りなど）し得る。上述したように、親水性層１２２の被着の前駆体として、押出成形、浸漬、成形、堆積などの好適な製造技術を使用して、基材材料（例えば、基材層１２０）を最初に所望の構成に形成し得る。
【００２９】
ブロック３０４において、熱又はＵＶ光によるなどして、親水性材料を硬化させる。ブロック３０６において、ダイカットマシンを使用するなどして、１つ以上のインタフェースパッド１１５を、所望の大きさ及び／又は形状に切断する。
【００３０】
ブロック３０８において、インタフェースパッド１１５の内側表面に、慣用の超音波結合ゲルを塗布する。次に、インタフェースパッド１１５−１を超音波トランスデューサ１１０の動作端部にあてがって、インタフェースパッド１１５−１をトランスデューサ１１０に固定する（ブロック３１０）。次に、親水性層を活性化させる（ブロック３１２）。例えば、親水性層１２２に、水又は生理食塩水を塗布し得る。最後に、活性化させたインタフェースパッドが固定された超音波トランスデューサを、患者上の対象の領域にあてがう（ブロック３１４）。
【００３１】
図３Ｂを参照して、基材材料の両面上に親水性材料をコーティングし得る（ブロック３２６）。例えば、ポリウレタン基材のシートの両面上に、親水性層１２２及び１２３をコーティング（例えば、スプレー、ブラシ塗りなど）し得る。ブロック３２８において、熱又はＵＶ光によるなどして、親水性材料を硬化させる。いくつかの実装態様において、親水性層の被着及び硬化は、層１２２及び１２３の各々について、独立に行われる。ブロック３３０において、ダイカットマシンを使用するなどして、１つ以上のインタフェースパッド１１５−２を、所望の大きさ及び／又は形状に切断する。
【００３２】
ブロック３３２において、親水性層のうちの１つを活性化させる。例えば、水又は生理食塩水を使用して親水性層１２３を活性化させる。次に、インタフェースパッド１１５−２を超音波トランスデューサ１１０の動作端部にあてがって、活性化させた親水性層１２３を介してインタフェースパッド１１５−２をトランスデューサ１１０に固定する（ブロック３３４）。次に、その他の親水性層を活性化させる（ブロック３３６）。例えば、親水性層１２２に、水又は生理食塩水を塗布し得る。最後に、活性化させたインタフェースが固定された超音波トランスデューサを、患者上の対象の領域にあてがう（ブロック３３８）。
【００３３】
図３Ｃを参照して、基材層に最初に粘着層を被着する（ブロック３５２）。例えば、基材層１２０などのポリウレタン基材層の第１の表面上に、シリコーン粘着材料をコーティング（例えば、吐流、スプレー、ブラシ塗りなど）して、粘着層を形成し得る。次に、粘着層に、ポリマー層又はペーパー層などの、剥離層をあてがって、粘着材が、粘着性を失う、又は意図しない材料に付着することを防止し得る（ブロック３５４）。例えば、粘着層１２５の粘性面に、剥離層１３５をあてがい得る。
【００３４】
次に、基材層の逆の面上に親水性材料をコーティングし得る（ブロック３５６）。例えば、粘着層１２５と反対側の基材１２０の面上に親水性層１３０をコーティング（例えば、吐流、スプレー、ブラシ塗りなど）し得る。ブロック３５８において、熱又はＵＶ光によるなどして、親水性材料を硬化させる。ブロック３６０において、ダイカットマシンを使用するなどして、積層材料から、１つ以上のインタフェースパッド１１５−３を所望の大きさ及び／又は形状に切断する。
【００３５】
ブロック３６２において、剥離層を取り外し、粘着層を、超音波トランスデューサの動作端部にあてがうか、又は患者上の対象の領域に直接あてがう。例えば、剥離層１３５を取り外して粘着層１２５の粘着面を露出させ、次いで、粘着層１２５をトランスデューサ１１０又は患者１０５にあてがう。次に、ブロック３６４において、親水性層を活性化させる。例えば、水又は生理食塩水を使用して親水性層１３０を活性化させる。最後に、活性化させたインタフェースパッド１１５−３が固定された超音波トランスデューサを、患者上の対象の領域にあてがうか、又は超音波トランスデューサを、患者に固定された活性化させたインタフェースパッド１１５−３にあてがう（ブロック３６６）。
【００３６】
図３Ｄを参照して、両面粘着材を、形成及び／又は供給する（ブロック３７６）。例えば、粘着層１２５と第２の粘着層１４５との間に挟まれた第２の基材１４０を有する材料を形成する。粘着層１２５／１４５に、ポリマー層又はペーパー層などの、１つ以上の剥離層をあてがって、粘着材が、粘着性を失う、又は意図しない材料に付着することを防止し得る（ブロック３７８）。
【００３７】
次に、基材層の逆の面上に親水性材料をコーティングし得る（ブロック３８０）。例えば、基材１２０の一方の面上に、親水性層１３０をコーティング（例えば、吐流、スプレー、ブラシ塗りなど）し得る。ブロック３８２において、熱又はＵＶ光によるなどして、親水性材料を硬化させる。ブロック３８４において、ブロック３７６／３７８の両面粘着材を、親水性層と反対側の基材層の面に貼り付ける。次に、ダイカットマシンを使用するなどして、積層材料から、１つ以上のインタフェースパッド１１５−４を、所望の大きさ及び／又は形状に切断する（ブロック３８６）。
【００３８】
ブロック３８８において、剥離層を取り外し、粘着層を超音波トランスデューサの動作端部にあてがうか、又は患者上の対象の領域に直接あてがう。例えば、剥離層１３５を取り外して粘着層１４５の粘着面を露出させ、次いで、粘着層１５５をトランスデューサ１１０又は患者１０５にあてがう。次に、ブロック３９０において、親水性層を活性化させる。例えば、水又は生理食塩水を使用して親水性層１３０を活性化させる。最後に、活性化させたインタフェースパッド１１５−４が固定された超音波トランスデューサを、患者上の対象の領域にあてがうか、又は超音波トランスデューサを、患者に固定された活性化させたインタフェースパッド１１５−４にあてがう（ブロック３９２）。
【００３９】
本明細書に記載された実施形態によれば、インタフェースパッドは、異なる医療環境又は状況での使用に供される無菌製品又は非無菌製品のいずれかとしてパッケージされ得る。
【００４０】
例示的な実装態様の以上の説明は、図示及び説明を提供するが、排他的であることも、本明細書に記載された実施形態を、開示された形態そのものに限定することも意図されていない。変更形態及び変形形態が、上記の教示に照らして可能であり、又は実施形態の実施から得られ得る。
【００４１】
本発明を詳細に上述したが、本発明は本発明の趣旨から逸脱せずに変更され得ることが当業者に明らかであろうことは、言うまでもなく明らかである。本発明の趣旨及び範囲から逸脱せずに、本発明に、形態、設計、又は配置の様々な変更を加え得る。したがって、上述の説明は、限定的ではなく例示的であるとみなされるものであり、本発明の真の範囲は、以下の特許請求の範囲において定義される範囲である。
【００４２】
別段の記載がない限り、本出願の説明において用いられる要素、動作、又は命令のうちで、本発明に非常に重要又は必須であるとみなされるべきものはない。また、本明細書で使用される冠詞「ある（ａ）」は、１つ以上のアイテムを含むことが意図されている。さらに、語句「に基づいて（ｂａｓｅｄ  ｏｎ）」は、別段の断りがない限り、「少なくとも部分的に基づいて」を意味することが意図されている。
【００４３】
請求項要素を修飾する、特許請求の範囲における「第１の」、「第２の」、「第３の」などの基数用語の使用は、それ自体、一請求項要素の別の請求項要素に対する何等の優先性、優位性、順序も示唆しておらず、その仮の順序で方法の動作が実行されたり、その仮の順序で装置によって命令が実行されたりするが、特定の名称を有する一請求項要素を、（基数用語の使用を除いて）同じ名称を有する別の要素から区別するラベルとして、それら請求項要素を区別するために使用されるにすぎない。
【図１Ａ】
2020108761.tif 000003
【図１Ｂ】
2020108761.tif 000004
【図１Ｃ】
2020108761.tif 000005
【図２Ａ】
2020108761.tif 000006
【図２Ｂ】
2020108761.tif 000007
【図２Ｃ】
2020108761.tif 000008
【図２Ｄ】
2020108761.tif 000009
【図３Ａ】
2020108761.tif 000010
【図３Ｂ】
2020108761.tif 000011
【図３Ｃ】
2020108761.tif 000012
【図３Ｄ】
2020108761.tif 000013
【外国語明細書】
2020108761000001.pdf